(57)【要約】      （修正有）【課題】比抵抗の上昇を抑制しながら、耐電圧を向上できる電解コンデンサの駆動用電解液を提供する。【解決手段】エチレングリコールを主成分とする溶媒に、アゼライン酸、アジピン酸、セバシン酸、安息香酸等の有機カルボン酸またはそのアンモニウム、メチルアミン、エチルアミン、ジメチルアミン、エチルメチルアミン等の塩と、ホウ酸またはそのアンモニウム塩と、以下の化学式で示されるメタクリル酸−ジエチルスチルベストロール共重合体（平均分子量２，０００〜１０，０００）１．０〜３０．０ｗｔ％とを溶解したことを特徴としている。2005109115.tif 000007【選択図】なし【特許請求の範囲】
【請求項１】
エチレングリコールを主成分とする溶媒に、有機カルボン酸またはその塩と、ホウ酸またはそのアンモニウム塩と、以下の化学式で示されるメタクリル酸−ジエチルスチルベストロール共重合体とを溶解したことを特徴とする電解コンデンサの駆動用電解液。
【化１】
2005109115.tif 000006
【請求項２】
請求項１記載のメタクリル酸−ジエチルスチルベストロール共重合体の平均分子量が、２，０００〜１０，０００であることを特徴とする電解コンデンサの駆動用電解液。
【請求項３】
請求項１記載のメタクリル酸−ジエチルスチルベストロール共重合体の溶解量が、１．０〜３０．０ｗｔ％であることを特徴とする電解コンデンサの駆動用電解液。
【発明の詳細な説明】
【技術分野】
【０００１】
本発明は、電解コンデンサの駆動用電解液(以下、電解液と称す)に関するものであり、特に電解液の耐電圧の向上と、製品での長期信頼性を改善するものである。
【背景技術】
【０００２】
従来、中高圧用電解コンデンサの電解液としては、エチレングリコールを主成分とする溶媒に、安息香酸、有機カルボン酸、ホウ酸またはそのアンモニウム塩を溶解し、さらに耐電圧向上を目的としてマンニトール、ソルビトール等の炭素数６程度の多価アルコール類、または、合成高分子であるポリエチレングリコールやポリビニルアルコールを添加していた（例えば特許文献１、２参照）。
【特許文献１】特開平１−２２０４２６号公報
【特許文献２】特公平７−４８４６０号公報
【発明の開示】
【発明が解決しようとする課題】
【０００３】
上記のマンニトール、ソルビトール等は、電解液の耐電圧を向上させるためには、多量の添加が必要であるが、多量に添加すると比抵抗が上昇するという問題があった。
また、ポリエチレングリコールは、平均分子量が１，０００以下で、比較的重合度の小さいものは、電解液に対する溶解性は高いが耐電圧向上の効果が小さい。一方、平均分子量が１，０００を超えると、耐電圧向上の効果は高いが、電解液に対する溶解性が低く、多量に添加できないという問題があった。
そして、ポリビニルアルコールは、少量の添加で電解液の耐電圧向上を図ることができるが、電解液に対する溶解性が著しく低いため、長時間の加熱、撹拌を必要とし、作業性、問題があった。
したがって、比抵抗の上昇を抑制しつつ、耐電圧の向上を図ることができ、かつ溶解性の向上も可能な電解液が求められていた。
【課題を解決するための手段】
【０００４】
本発明は、上記の課題を解決するため各種検討した結果、見出されたものであり、メタクリル酸とジエチルスチルベストロールの共重合体が、ポリエチレングリコールやポリビニルアルコールよりも、エチレングリコールに対する溶解性が高く、耐電圧の向上が図れることに着目し、その特性を電解液に適用しようとするものである。
すなわち、エチレングリコールを主成分とする溶媒に、有機カルボン酸またはその塩と、ホウ酸またはそのアンモニウム塩と、以下の化学式で示されるメタクリル酸−ジエチルスチルベストロール共重合体とを溶解したことを特徴とする電解コンデンサの駆動用電解液である。
【０００５】
【化１】
2005109115.tif 000002
【０００６】
また、上記メタクリル酸−ジエチルスチルベストロール共重合体の平均分子量が、２，０００〜１０，０００であることを特徴とする電解コンデンサの駆動用電解液である。
【０００７】
さらに、上記メタクリル酸−ジエチルスチルベストロール共重合体の溶解量が、１．０〜３０．０ｗｔ％であることを特徴とする電解コンデンサの駆動用電解液である。
【０００８】
上記有機カルボン酸としては、安息香酸、アジピン酸、アゼライン酸、セバシン酸、１，６−デカンジカルボン酸、５，６−デカンジカルボン酸、７−ビニルヘキサデセン−１，１６−ジカルボン酸等を例示することができる。
【０００９】
また、有機カルボン酸の塩としては、アンモニウム塩の他、メチルアミン、エチルアミン、ｔ−ブチルアミン等の一級アミン塩、ジメチルアミン、エチルメチルアミン、ジエチルアミン等の二級アミン塩、トリメチルアミン、ジエチルメチルアミン、エチルジメチルアミン、トリエチルアミン等の三級アミン塩、テトラメチルアンモニウム、トリエチルメチルアンモニウム、テトラエチルアンモニウム等の四級アンモニウム塩等を例示することができる。
【００１０】
そして、エチレングリコールに混合する副溶媒としては、水の他、プロピレングリコール等のグリコール類、γ−ブチロラクトン、Ｎ−メチル−２−ピロリドン等のラクトン類、Ｎ−メチルホルムアミド、Ｎ，Ｎ−ジメチルホルムアミド、Ｎ−エチルホルムアミド、Ｎ，Ｎ−ジエチルホルムアミド、Ｎ−メチルアセトアミド、Ｎ，Ｎ−ジメチルアセトアミド、Ｎ−エチルアセトアミド、Ｎ，Ｎ−ジエチルアセトアミド、ヘキサメチルホスホリックアミド等のアミド類、エチレンカーボネート、プロピレンカーボネート等の炭酸類、アセトニトリル等のニトリル類、ジメチルスルホキシド等のオキシド類、エーテル類、ケトン類、エステル類等を例示することができる。
【発明の効果】
【００１１】
メタクリル酸−ジエチルスチルベストロール共重合体は、メタクリル酸とジエチルスチルベストロールを付加重合して得られるポリマーであり、メタクリル酸とジエチルスチルベストロールの共重合体の構造を併せ持つことにより、エチレングリコールを主成分とする溶媒に容易に溶解し、電解液の比抵抗上昇を抑えながら耐電圧の向上を図ることができる。
また、上記共重合体を用いた電解液は、高温でも分解しにくく、ジエチルスチルベストロールの水酸基が電極箔に対する保護作用を示すため、製品の長期信頼性が改善される。
【発明を実施するための最良の形態】
【００１２】
エチレングリコールを主成分とする溶媒に、有機カルボン酸またはその塩と、ホウ酸またはそのアンモニウム塩とを溶解した電解液に、メタクリル酸−ジエチルスチルベストロール共重合体（平均分子量：２，０００〜１０，０００）を１．０〜３０．０ｗｔ％溶解する。
【実施例】
【００１３】
以下、本発明を実施例に基づき具体的に説明する。
表１、２の組成で電解液を調合し、３０℃における電解液の比抵抗および８５℃における電解液の火花発生電圧（耐電圧）を測定し、表１、２の結果を得た。
【００１４】
【表１】
2005109115.tif 000003
【００１５】
【表２】
2005109115.tif 000004
【００１６】
表１より明らかなように、メタクリル酸−ジエチルスチルベストロールを１０．０ｗｔ％溶解した実施例４は、マンニトールを同量溶解した従来例２よりも比抵抗が１５Ω・ｃｍ小さく、耐電圧が５０Ｖ高くなっていることが分かる。
また、メタクリル酸−ジエチルスチルベストロールを５．０ｗｔ％溶解した実施例３は、ポリエチレングリコールを同量溶解した従来例３よりも、比抵抗が１０Ω・ｃｍ小さく、耐電圧が１５Ｖ高くなっていることが分かる。
さらに、メタクリル酸−ジエチルスチルベストロールを１．０ｗｔ％溶解した実施例２は、ポリビニルアルコールを同量溶解した溶解した従来例５より比抵抗が１０Ω・ｃｍ小さく、耐電圧が１０Ｖ高くなっていることが分かる。
また、ポリエチレングリコールを１０．０ｗｔ％、ポリビニルアルコールを５．０ｗｔ％とすると、完全に溶解しなかった。
【００１７】
ここで、メタクリル酸−ジエチルスチルベストロール共重合体の溶解量は、１．０〜３０．０ｗｔ％の範囲が好ましい。
１．０ｗｔ％未満では耐電圧向上の効果が少なく、３０．０ｗｔ％を超えると耐電圧は向上するが、比抵抗が高くなるので、低比抵抗用途に不向きとなる。よって、メタクリル酸−ジエチルスチルベストロール共重合体の溶解量は、１．０〜３０．０ｗｔ％の範囲が好ましい。
【００１８】
次に、実施例４の電解液組成で、メタクリル酸−ジエチルスチルベストロール共重合体の平均分子量と電解液の耐電圧との関係を検討し、図１の結果を得た。
図１より明らかなように、平均分子量が１，０００未満では耐電圧向上の効果が少ないが、２，０００以上では耐電圧向上の効果が得られることが分かる。
ただし、平均分子量が１０，０００を超えるとメタクリル酸−ジエチルスチルベストロール共重合体の粘度が高くなるため、電解液の調合に時間がかかるようになる。
よって、メタクリル酸−ジエチルスチルベストロール共重合体の平均分子量は、２，０００〜１０，０００の範囲が好ましい。
【００１９】
表２に、有機カルボン酸またはその塩の種類を変えたもの、メタクリル酸−ジエチルスチルベストロールの平均分子量を変えたものを実施例８〜１５として挙げた。
【００２０】
上記の結果を踏まえ、陽極箔および陰極箔にタブ端子を固着し、セパレータを介して巻回したコンデンサ素子に、表１の電解液を各々含浸した後、アルミニウム製外装ケース内に封口ゴムと共に挿入し、直径３５．０ｍｍ、長さ３５．０ｍｍ、定格電圧４００Ｖ、静電容量３９０μＦの電解コンデンサを各１０個作製し、エージングを行った。
これらの製品を １０５℃の恒温槽中で定格電圧を２０００時間印加し、静電容量、ｔａｎδ、漏れ電流を測定し、表３の結果を得た。
なお、表１の電解液において、メタクリル酸−ジエチルスチルベストロール共重合体、ポリエチレングリコール、およびポリビニルアルコールの平均分子量は、３，０００として比較した。
【００２１】
【表３】
2005109115.tif 000005
【００２２】
表３より明らかなように、本発明のメタクリル酸−ジエチルスチルベストロール共重合体を溶解した実施例１〜７は、製品の容量減少、ｔａｎδ上昇が抑えられ、安定した特性を示している。
しかし、メタクリル酸−ジエチルスチルベストロール共重合体を溶解しなかった従来例１、２、または、これの代わりにポリエチレングリコール、ポリビニルアルコールを溶解した従来例３、５は、製品のｔａｎδ上昇および容量減少が大きかった。  
【００２３】
なお、本発明による電解液に、火花発生電圧安定化のために、マンニトールの他、ソルビトール、キシリトール、ズルシトール等の多価アルコールや、リン酸エステルまたは亜リン酸の塩を溶解してもよい。
【００２４】
また、本発明による電解液が含有する水分量は、低いほどよいが、８．０ｗｔ％以下が好ましい。
さらに電解液のｐＨは、必要に応じアンモニア水等のｐＨ調整剤でｐＨ４〜８、好ましくはｐＨ５〜７に調整する。
【図面の簡単な説明】
【００２５】
【図１】メタクリル酸−ジエチルスチルベストロール共重合体の平均分子量と電解液の耐電圧との関係を示す特性図である。
【図１】
2005109115.tif 000008